(57)【要約】【課題】保存時の安定性に優れ、着色剤の定着性、耐水性および耐傷性に優れたインク受容層を形成することができる液体組成物、および、かかる液体組成物で形成されたインク受容層を有する記録媒体を提供すること。【解決手段】本発明の液体組成物は、インク受容層を形成するために用いられる液体組成物であり、インク受容層の骨格となる主ポリマーと主ポリマーの保護コロイドとして機能する水酸基含有ポリマーとを含むポリマー複合体と、水酸基含有ポリマーが有する水酸基を架橋可能な架橋剤とを含有する。ポリマー複合体において、主ポリマーは、酢酸ビニル系ポリマーおよびアクリル系ポリマーの少なくとも一方を主成分とするもの、水酸基含有ポリマーは、ポリビニルアルコールおよびカチオン変性ポリビニルアルコールの少なくとも一方を主成分とするものであるのが好ましい。また、架橋剤は、ジルコニウム有機酸塩を主成分とするものであるのが好ましい。【選択図】なし【特許請求の範囲】
【請求項１】
インク受容層を形成するために用いられる液体組成物であって、
前記インク受容層の骨格となる主ポリマーと、前記主ポリマーの保護コロイドとして機能する水酸基含有ポリマーとを含むポリマー複合体と、
前記水酸基含有ポリマーが有する水酸基を架橋可能な架橋剤とを含有することを特徴とする液体組成物。
【請求項２】
前記ポリマー複合体において、前記主ポリマーと前記水酸基含有ポリマーとが重合している請求項１に記載の液体組成物。
【請求項３】
前記主ポリマーは、酢酸ビニル系ポリマーおよびアクリル系ポリマーの少なくとも一方を主成分とするものである請求項１または２に記載の液体組成物。
【請求項４】
前記水酸基含有ポリマーは、ポリビニルアルコールおよびカチオン変性ポリビニルアルコールの少なくとも一方を主成分とするものである請求項１ないし３のいずれかに記載の液体組成物。
【請求項５】
前記架橋剤は、ジルコニウム有機酸塩を主成分とするものである請求項１ないし４のいずれかに記載の液体組成物。
【請求項６】
前記ポリマー複合体の含有量は、前記液体組成物から液性成分を除いた残部において８５重量％以上である請求項１ないし５のいずれかに記載の液体組成物。
【請求項７】
前記架橋剤の含有量は、前記液体組成物から液性成分を除いた残部において２〜１５重量％である請求項１ないし６のいずれかに記載の液体組成物。
【請求項８】
前記インク受容層をオンデマンド方式で形成するために用いられるものである請求項１ないし７のいずれかに記載の液体組成物。
【請求項９】
前記インク受容層は、着色剤として染料を含有する水系インクにより描画されるものである請求項１ないし８のいずれかに記載の液体組成物。
【請求項１０】
基材と、該基材上に、請求項１ないし９のいずれかに記載の液体組成物を用いて形成されたインク受容層とを有することを特徴とする記録媒体。
【請求項１１】
前記基材は、実質的に吸水性を有さないものである請求項１０に記載の記録媒体。
【発明の詳細な説明】
【技術分野】
【０００１】
本発明は、液体組成物および記録媒体に関するものである。
【背景技術】
【０００２】
プリンタの記録方式としては様々な方式が知られているが、このうちインクジェット記録方式は、液室内に圧力を発生させてインクの吐出液滴を形成し、これを記録用紙等の記録媒体に付着させて記録を行うものである。
インクジェットプリンタは、複数の吐出口を高密度に配設することが容易であり、また、この高密度化により高解像度、高画質の画像が高速に得られ、しかもカラー化も容易であるという優れた特徴を有している。
【０００３】
一般に広く使用されているインクジェットプリンタでは、記録媒体としてインクを吸収する紙が用いられている。また、インクとしては、水を主成分とし、着色剤として染料または顔料を含有するものが一般的に使用されている。
ところで、合成紙、塗工紙、プラスチックフィルム、プラスチックカード等の実質的に水を吸収しないメディアに、水を主成分としたインクを用いてインクジェット印刷を行う場合、このインクを吸収可能なインク受容層を、メディア上に形成することが行われる。
【０００４】
このようなインク受容層としては、親水性樹脂で構成される膨潤タイプ受容層と、着色剤定着成分としてのアルミナ水和物やシリカ等の微粒子を、バインダーに分散、固着させて空隙層を形成する空隙タイプ受容層とに大別される。
このうち、膨潤タイプの受容層として、例えば、特許文献１には、親水性樹脂としてポリビニルアルコール類を用いたインク受容層が開示されている。
【０００５】
ポリビニルアルコール類は、親水性に優れる樹脂であることから、これを用いるインク受容層は、良好な着色剤定着性および吸水性を得ることができる。
しかしながら、ポリビニルアルコール類は、一般に、高い水溶性を示す材料である。このため、得られるインク受容層は、耐水性に劣るという問題がある。
また、ポリビニルアルコール類を主成分とするインク受容層は、膜強度が低いことに起因して耐傷性も不十分であるという問題もある。
【０００６】
【特許文献１】特開平９−１４１８４１号公報
【発明の開示】
【発明が解決しようとする課題】
【０００７】
本発明の目的は、保存時の安定性に優れ、着色剤の定着性、耐水性および耐傷性に優れたインク受容層を形成することができる液体組成物、および、かかる液体組成物で形成されたインク受容層を有する記録媒体を提供することにある。
【課題を解決するための手段】
【０００８】
このような目的は、下記の本発明により達成される。
本発明の液体組成物は、インク受容層を形成するために用いられる液体組成物であって、
前記インク受容層の骨格となる主ポリマーと、前記主ポリマーの保護コロイドとして機能する水酸基含有ポリマーとを含むポリマー複合体と、
前記水酸基含有ポリマーが有する水酸基を架橋可能な架橋剤とを含有することを特徴とする。
これにより、保存時の安定性に優れた液体組成物を得ることができ、また、着色剤の定着性、耐水性および耐傷性に優れたインク受容層を形成することができる。
【０００９】
本発明の液体組成物では、前記ポリマー複合体において、前記主ポリマーと前記水酸基含有ポリマーとが重合していることが好ましい。
これにより、主ポリマーと水酸基含有ポリマーとの結着力を増大させることができる。その結果、形成されるインク受容層の膜強度の上昇に伴って、耐傷性をより向上させることができる。
【００１０】
本発明の液体組成物では、前記主ポリマーは、酢酸ビニル系ポリマーおよびアクリル系ポリマーの少なくとも一方を主成分とするものであることが好ましい。
これにより、インク受容層の耐傷性をより向上させることができる。
本発明の液体組成物では、前記水酸基含有ポリマーは、ポリビニルアルコールおよびカチオン変性ポリビニルアルコールの少なくとも一方を主成分とするものであることが好ましい。
これにより、インク受容層に対して定着性および吸水性を効率良く付与することが可能となる。
【００１１】
本発明の液体組成物では、前記架橋剤は、ジルコニウム有機酸塩を主成分とするものであることが好ましい。
これにより、耐水性および耐傷性により優れたインク受容層を形成することができる。
本発明の液体組成物では、前記ポリマー複合体の含有量は、前記液体組成物から液性成分を除いた残部において８５重量％以上であることが好ましい。
これにより、着色剤の定着性、吸水性および耐傷性により優れたインク受容層を形成することができる。
【００１２】
本発明の液体組成物では、前記架橋剤の含有量は、前記液体組成物から液性成分を除いた残部において２〜１５重量％であることが好ましい。
これにより、耐水性および耐傷性に優れたインク受容層を形成することができる。
本発明の液体組成物では、前記インク受容層をオンデマンド方式で形成するために用いられるものであることが好ましい。
本発明の液体組成物は、保存時の安定性に優れるため、インク受容層をオンデマンド方式で形成する場合への適用に適している。
【００１３】
本発明の液体組成物では、前記インク受容層は、着色剤として染料を含有する水系インクにより描画されるものであることが好ましい。
本発明の液体組成物によって形成されるインク受容層は、染料の定着性および吸水性に優れるため、着色剤として染料を含有する水系インクにより描画されるのに適している。
本発明の記録媒体は、基材と、該基材上に、本発明の液体組成物を用いて形成されたインク受容層とを有することを特徴とする。
これにより、着色剤の定着性、耐水性および耐傷性に優れる記録媒体を得ることができる。
本発明の記録媒体では、前記基材は、実質的に吸水性を有さないものであることが好ましい。
この基材には、インク（特に、水系インク）をほとんど受容できないので、本発明の液体組成物を用いてインク受容層を形成することは特に有効である。
【発明を実施するための最良の形態】
【００１４】
以下、本発明の液体組成物および記録媒体の好適実施形態に基づいて詳細に説明する。
本発明の液体組成物は、インク受容層を形成するために用いられるものであり、インク受容層の骨格となる主ポリマーと、前記主ポリマーの保護コロイドとして機能する水酸基含有ポリマーとを含むポリマー複合体と、前記水酸基を架橋可能な架橋剤とを含有する。
このような液体組成物は、保存時の安定性（保存安定性）に優れ、形成されたインク受容層において、高い耐傷性、耐水性、着色剤の定着性が得られる。
以下、各構成成分について説明する。
【００１５】
＜ポリマー複合体＞
インク受容層の骨格となる主ポリマーと、前記主ポリマーの保護コロイドとして機能する水酸基含有ポリマーとを含むポリマー複合体は、形成されたインク受容層の膜強度を向上させて、耐傷性を付与する機能を有するとともに、インク受容層に対して、着色剤の定着性および吸水性を付与する機能を有するものである。
【００１６】
ここで、ポリマー複合体では、水酸基含有ポリマーが主ポリマーの保護コロイドとして機能することから、ポリマー複合体は、例えば水性溶媒中において、水酸基含有ポリマーが有する水酸基を外側（水性媒質側）に向けて、主ポリマーの周囲を囲むような状態で、塊状をなして存在している。
このような塊状をなすポリマー複合体を、水酸基含有ポリマーが有する水酸基を架橋可能な架橋剤により架橋することにより形成されたインク受容層は、ポリビニルアルコールのような直鎖状のポリマーを架橋して形成されたインク受容層よりも、高い膜強度を有するものとなり、結果として、インク受容層の耐傷性が向上する。
【００１７】
ここで、主ポリマーと水酸基含有ポリマーとは、ポリマー複合体において、単に混合させたものであってもよいが、重合しているものであるのが好ましい。これにより、主ポリマーと水酸基含有ポリマーとの結着力を増大させることができる。その結果、形成されるインク受容層の膜強度の上昇に伴って、耐傷性をより向上させることができる。
このようなポリマー複合体を用いて形成したインク受容層において、主ポリマーは、インク受容層の骨格として機能する。また、水酸基含有ポリマーは、インク受容層の着色剤の定着性（以下、単に「定着性」と言うことがある。）および吸水性を付与するものとして機能するとともに、隣接するポリマー複合体同士を架橋剤により架橋し得る機能を有する。
以下、主ポリマーおよび水酸基含有ポリマーについて、それぞれ説明する。
【００１８】
＜＜主ポリマー＞＞
主ポリマーは、インク受容層に対して十分な膜強度を付与し得るものであればよく、特に限定されないが、酢酸ビニル系ポリマーおよびアクリル系ポリマーの少なくとも一方を主成分とするものであるのが好ましい。このようなポリマーを骨格として備えるインク受容層は、耐傷性がさらに向上することとなる。
【００１９】
ポリ酢酸ビニル系ポリマーは、酢酸ビニルをモノマー成分とするポリマーであり、酢酸ビニルのみを重合させた重合体であってもよく、酢酸ビニルと、酢酸ビニル以外のモノマー成分を重合させた共重合体であってもよい。酢酸ビニルと共重合させるモノマー成分としては、プロピオン酸ビニル、酪酸ビニル、ステアリン酸ビニル、高級第３級ビニルエステル（ＶｅｏＶａ）、塩化ビニル、臭化ビニル等のビニルエステル、メタクリル酸メチル、メタクリル酸ブチル、アクリル酸メチル、アクリル酸エチル、アクリル酸ブチル、アクリル酸２エチルヘキシル、マレイン酸ブチル、マレイン酸オクチル、フマル酸ブチル、フマル酸オクチル、メタクリル酸グリシジル、アクリル酸グリシジル、メタクリル酸ヒドロキシエチル、アクリル酸ヒドロキシエチル、メタクリル酸ヒドロキシプロピル、アクリル酸ヒドロキシプロピル、メタクリル酸ジメチルアミノエチル、アクリル酸ジメチルアミノエチル、エチレングリコールジメタクリル酸エステル、エチレングリコールジアクリル酸エステル、ポリエチレングリコールジメタクリル酸エステル、ポリエチレングリコールジアクリル酸エステルなどの不飽和カルボン酸エステル、アクリルアミド、メタクリルアミド、メチロールアクリルアミド、ブトキシメチロールアクリルアミド等の不飽和カルボン酸アミド、アクリロニトリル等の不飽和ニトリル、アクリル酸、メタクリル酸、マレイン酸、フマル酸、イタコン酸、マレイン酸酸性エステル、フマル酸酸性エステル、イタコン酸酸性エステルなどの不飽和カルボン酸、酢酸アリル、アリルグリシジルエーテル、メタクリル酸アリル、アクリル酸アリル、イタコン酸ジアリル等のアリル化合物、ビニルピリジン、ビニルイミダゾールなどの含窒素化合物、ビニルスルホン酸、スチレンスルホン酸などの不飽和スルホン酸、エチレン、プロピレン、ヘキセン、オクテン、スチレン、ビニルトルエン、ブタジエン等の炭化水素等が挙げられる。これら酢酸ビニル以外のモノマー成分は、１種類を単独で使用してもよく、複数種を組み合わせて使用してもよい。
【００２０】
アクリル系ポリマーは、（メタ）アクリル酸エステルをモノマー成分とするポリマーである。（メタ）アクリル酸エステルとしては、例えばメチル（メタ）アクリレート、エチル（メタ）アクリレート、ブチル（メタ）アクリレート、２−エチルヘキシル（メタ）アクリレート等の炭素数１〜１８のアルキル基を有するアルコールとの（メタ）アクリル酸エステル、２−ヒドロキシエチル（メタ）アクリレート、２−ヒドロキシプロピル（メタ）アクリレート、メトキシエチル（メタ）アクリレート、ブトキシエチル（メタ）アクリレート、グリシジル（メタ）アクリレート、アリル（メタ）アクリレート、モノメチルアミノエチル（メタ）アクリレート、ジメチルアミノエチル（メタ）アクリレート、ジメチルアミノプロピル（メタ）アクリレート、ｔ−ブチルアミノエチル（メタ）アクリレート、エチレングリコールジ（メタ）アクリレート、ジエチレングリコールジ（メタ）アクリレート、トリメチルプロパントリ（メタ）アクリレート等を挙げることができる。アクリル系樹脂は、これら（メタ）アクリル酸エステルのうち１種類を単独で重合させた重合体であってもよく、（メタ）アクリル酸エステルを複数種組み合わせて重合させた共重合体、さらには（メタ）アクリル酸エステルと、他のモノマー成分を重合させた共重合体であってもよい。
【００２１】
＜＜水酸基含有ポリマー＞＞
水酸基含有ポリマーとしては、特に限定されないが、ポリビニルアルコールおよびカチオン変性ポリビニルアルコールの少なくとも一方を主成分とするものであるのが好ましい。このようなものを用いることにより、インク受容層に対して定着性および吸水性を効率良く付与することが可能となる。
【００２２】
また、水系インクの着色剤として用いられる染料が、一般に、アニオン性であることから、水酸基含有ポリマーとして、特に、アミノ基、四級アンモニウム基、ピリジル基のようなカチオン性基またはその塩等が導入されたカチオン変性ポリビニルアルコールを用いることにより、染料とカチオン変性ポリビニルアルコールとの間で電気的引力が生じることとなる。これにより、インク受容層の定着性をより向上させることができる。
【００２３】
前述したような主ポリマーと水酸基含有ポリマーを有する複合ポリマーとしては、例えば、Ｉ：アクリル系ポリマーを骨格（主ポリマー）とし、ポリビニルアルコールを保護コロイド（水酸基含有ポリマー）として乳化されたもの（水酸基含有アクリルエマルジョン）、II：アクリル系ポリマーを骨格（主ポリマー）とし、カチオン変性ポリビニルアルコールを保護コロイド（水酸基含有ポリマー）として乳化されたもの、III：酢酸ビニル系ポリマーを骨格（主ポリマー）とし、ポリビニルアルコールを保護コロイド（水酸基含有ポリマー）として乳化されたもの等が挙げられる。
【００２４】
また、Ｉのものとしては、例えば、ＰＡ−８２（ダイセル化学社製）、ビニブラン２６８０、２６８３、２６８４、２６８５、２６７８、２６８９（日信化学社製）等に含まれるもの、IIのものとしては、例えば、ビニブラン２６８７（日信化学社製）等に含まれるもの、IIIのものとしては、例えば、Ｓ−４００ＨＱ、Ｓ−４０１ＨＱ、Ｓ−４１０ＨＱ、Ｓ−４５０ＨＱ、Ｓ−４５６ＨＱ、Ｓ−４６０ＨＱ、Ｓ−４７０ＨＱ、Ｓ−８０１ＨＱ（住化ケムテックス社製）等に含まれるものが挙げられる。
【００２５】
ポリマー複合体の含有量（含有率）は、特に限定されないが、液体組成物から液性成分（分散媒等）を除いた残部（固形分）において、８５重量％以上であるのが好ましい。ポリマー複合体の含有量が少な過ぎると、インク受容層の膜強度が不十分になるおそれがある。
なお、架橋剤の含有量（含有率）も、それぞれ、液体組成物から液性成分（分散媒等）を除いた残部（固形分）における含有量（含有率）を示す。
また、これらの各構成成分の含有量（含有率）は、いずれも、形成されたインク受容層中における各構成成分の含有量（含有率）に相当する。
【００２６】
＜架橋剤＞
架橋剤は、水酸基含有ポリマーが有する水酸基を架橋させて、ポリマー複合体同士の間に架橋構造を形成するものである。ポリマー複合体は、酸基含有ポリマーを含むことから水性であり、このものをインク受容層に含有させると、インク受容層の耐水性が不足する傾向を示すが、架橋構造を形成することにより耐水性の向上を図ることができる。さらに、隣接するポリマー複合体同士の間に架橋構造が形成されて、ポリマー複合体同士の結着力が増大することから、インク受容層の膜強度を向上させ、耐傷性を向上させることもできる。
【００２７】
この架橋剤としては、水酸基を架橋可能なもであればよく、特に限定されないが、例えば、金属有機酸塩、ほう酸、グリオキザール、イソシアネート基を有する化合物等が挙げられるが、特に、金属有機酸塩が好ましい。金属有機酸塩は、液体組成物の保存時には、ポリマー複合体に含まれる水酸基含有ポリマー間に架橋反応を生じず、液体組成物を基材に供給（塗布）した後に、速やかに架橋反応を生じるという性質が特に顕著なものである。
【００２８】
このような金属有機酸塩としては、例えば酢酸ジルコニウム、炭酸ジルコニウムアンモニウム等のジルコニウム有機酸塩を主成分とするものを用いるのが好適である。
例えば、酢酸ジルコニウムは、Ｚｒ（ＯＣＯＣＨ３）２で表される化合物であり、Ｚｒに水酸基含有ポリマーが有する水酸基が結合することにより、架橋構造が形成される。
また、酢酸ジルコニウムは、水が存在する環境では、Ｚｒに水分子、あるいは水酸基が配位していると考えられている。
【００２９】
このため、液体組成物の保存時には、Ｚｒに結合した水分子により、水酸基含有ポリマーが有する水酸基が酢酸ジルコニウムと結合できないため、架橋反応が進行せず、液体組成物を基材上に供給・水を乾燥することで、酢酸ジルコニウムから水分子が脱離することにより、Ｚｒに水酸基が速やかに結合し、架橋反応が進行するものと考えられている。
なお、他のジルコニウム有機酸塩も同様の機構により、水酸基と反応するものと推察される。
【００３０】
このように、架橋剤としてジルコニウム有機酸塩を主成分とするものを用いることにより、インク受容層を形成した際に、インク受容層においてポリマー複合体に含まれる水酸基含有ポリマーの架橋反応を速やかに進行させることができ、インク受容層の耐水性、耐傷性をより向上させることができる。
このようなジルコニウム有機酸塩としては、例えば、ＺＢ１１５（松本製薬工業社製）に含まれるもの等が挙げられる。
【００３１】
なお、金属有機酸塩としては、ジルコニウム有機酸塩の他、アルミニウム有機酸塩、チタン有機酸塩等を用いることができる。
アルミニウム有機酸塩としては、例えば、アルミニウムトリスエチルアセトアセテート、アルミニウムアルキルアセトアセテート・ジイソプロピレート、アルミニウムビスエチルアセトアセテート・モノアセチルアセトネート等が挙げられる。
【００３２】
チタン有機酸塩としては、ＴＣ−３００、ＴＣ−３１５（以上、松本製薬工業社製）に含まれるもの等が挙げられる。
架橋剤の含有量（含有率）は、特に限定されないが、２〜１５重量％程度であるのが好ましい。架橋剤の含有量が少な過ぎると、ポリマー複合体に含まれる水酸基含有ポリマーとの架橋反応が十分に進行せず、インク受容層の耐水性および耐傷性が不十分となるおそれがあり、一方、架橋剤の含有量を前記上限値を超えて多くすると、インク受容層の定着性および吸水性が低下する傾向を示すおそれがある。
【００３３】
なお、本発明の液体組成物には、以上のような必須成分（構成成分）の他、必要に応じて各種添加剤が添加されていてもよい。
添加剤としては、例えば、分散剤、増粘剤、ｐＨ調整剤、潤滑剤、流動性変性剤、界面活性剤、消泡剤、耐水化剤、離型剤、発泡剤、紫外線吸収剤、酸化防止剤、防腐剤等が挙げられる。
【００３４】
また、液体組成物は、以上のような構成成分を、水性媒質に分散させることにより得られる。この水性媒質としては、例えば、水、メタノールやエタノールのような単価アルコール等が挙げられ、これらのうちの１種または２種以上を組み合わせて用いることができる。
本発明の液体組成物は、ポリマー複合体および架橋剤の相乗効果により、保存時の安定性に優れ、かつ、着色剤の定着性、耐水性および耐傷性に優れるインク受容層を形成することができる。
【００３５】
また、本発明の液体組成物は、インクにより印刷するのに先立って、印刷装置と同一の装置内で、印刷部分に設けるインク受容層の形成を行うオンデマンド方式のインク受容層の形成に好適に使用される。このオンデマンド方式では、必要な時に必要な量だけ、液体組成物を使用することから、液体組成物の保存安定性が重要となるが、本発明の液体組成物は、保存安定性に極めて優れ、オンデマンド方式によりインク受容層を形成する場合への適用に有利である。
【００３６】
また、本発明の液体組成物を用いて形成されるインク受容層は、水酸基含有ポリマーを含むポリマー複合体を含有することから、染料（親水性の着色剤）の定着性に優れる。さらに、染料は、一般にアニオン性であることから、水酸基含有ポリマーとして、前述したような、カチオン変性ポリビニルアルコールを用いた場合、染料の定着性は、特に優れたものとなる。このようなことから、本発明の液体組成物を用いて形成されるインク受容層は、着色剤として染料を含有する水系インクにより描画させるのに適している。
【００３７】
このような液体組成物を、基材上に供給・乾燥することにより、インク受容層を形成して、本発明の記録媒体が得られる。
液体組成物を基材へ供給する方法としては、例えば、インクジェット方式、ブレードコート方式、エアナイフ方式、ロールコート方式、ブラッシュコート方式、グラビアコート方式、キスコート方式、エクストルージョン方式、スライドホッパー（スライドビード）方式、カーテンコート方式、スプレーコート方式等が挙げられる。
【００３８】
また、供給した液体組成物の乾燥は、自然乾燥の他、ヒーター等の各種乾燥装置を用いて行うことができる。
基材としては、例えば、合成紙、塗工紙、プラスチックフィルム、プラスチックガード等の実質的に吸水性を有さないものが好ましい。これらの基材には、インク（特に、水系インク）をほとんど受容できないので、本発明の液体組成物を用いてインク受容層を形成することは特に有効である。
【００３９】
これらの基材には、インク受容層を形成する側の面に、コロナ処理等の表面処理が施されていてもよく、易接着層が設けられていてもよい。これにより、基材とインク受容層の密着性を向上させることができる。
インク受容層は、基材の一方の面のみならず、基材の双方の面に形成してもよい。
このような本発明の記録媒体によれば、インク受容層の形成に用いられる液体組成物の各構成成分の機能により、インク受容層が優れた耐傷性、耐水性および着色剤の定着性を有し、また、透明性にも優れることから、発色性、鮮明性、安定性に優れた印刷画像を得ることができる。
以上、本発明の液体組成物および記録媒体について説明したが、本発明は、これらに限定されるものではない。
【実施例】
【００４０】
次に、本発明の具体的な実施例について説明する。
１．記録媒体の作製
以下の各実施例および各比較例において、それぞれ、記録媒体を複数作製した。
（実施例１）
まず、以下に示す組成物および化合物を超純水に混合して、液体組成物を調製した。
【００４１】
ポリマー複合体（主ポリマー：アクリル系ポリマー、水酸基含有ポリマー：ポリビニルアルコール）（日信化学社製、「ビニブラン２６８４」）
：６０重量％（固形分１８重量％）
ジルコニウム有機酸塩溶液（松本製薬工業社製、「ＺＢ１１５」）
：８重量％  （固形分２．１重量％）
超純水
：残量
また、液体組成物から液性成分を除いた残部における含有量は、ポリマー複合体：ジルコニウム有機酸塩＝９０重量％：１０重量％であった。
次に、この液体組成物２ｇを、塩化ビニル製の支持体（長さ８５．６ｍｍ、幅５４、０ｍ、厚み０．８ｍｍ）上に、バーコータＮｏ．２０を用いて塗布し、７０℃×５分間で乾燥し、インク受容層を形成して、記録媒体を得た。
【００４２】
（実施例２）
ポリマー複合体を、主ポリマーとしてアクリル系ポリマーを含有し、水酸基含有ポリマーとしてカチオン変性ポリビニルアルコールを含有する、日信化学社製の「ビニブラン２６８７」）：６０重量％（固形分１８重量％）に代えた以外は、前記実施例１と同様にして、記録媒体を作製した。
また、液体組成物から液性成分を除いた残部における含有量は、ポリマー複合体：ジルコニウム有機酸塩＝９０重量％：１０重量％であった。
【００４３】
（実施例３）
ポリマー複合体を、主ポリマーとして酢酸ビニル系ポリマーを含有し、水酸基含有ポリマーとしてポリビニルアルコールを含有する、住化ケムテックス社製の「Ｓ−４０１ＨＱ」）：２４重量％（固形分１３．２重量％）に代えた以外は、前記実施例１と同様にして、記録媒体を作製した。
また、液体組成物から液性成分を除いた残部における含有量は、ポリマー複合体：ジルコニウム有機酸塩＝８６．３重量％：１３．７重量％であった。
【００４４】
（実施例４）
ポリマー複合体を、主ポリマーとして酢酸ビニル系ポリマーを含有し、水酸基含有ポリマーとしてポリビニルアルコールを含有する、住化ケムテックス社製の「Ｓ−４５６ＨＱ」）：２４重量％（固形分１３．２重量％）に代えた以外は、前記実施例１と同様にして、記録媒体を作製した。
また、液体組成物から液性成分を除いた残部における含有量は、ポリマー複合体：ジルコニウム有機酸塩＝８６．３重量％：１３．７重量％であった。
【００４５】
（実施例５）
ポリマー複合体を、主ポリマーとして酢酸ビニル系ポリマーを含有し、水酸基含有ポリマーとしてポリビニルアルコールを含有する、住化ケムテックス社製の「Ｓ−８０１ＨＱ」：２８重量％（固形分１４重量％）に代えた以外は、前記実施例１と同様にして、記録媒体を作製した。
また、液体組成物から液性成分を除いた残部における含有量は、ポリマー複合体：ジルコニウム有機酸塩＝８６．９重量％：１３．１重量％であった。
【００４６】
（実施例６）
ポリマー複合体を、主ポリマーとしてアクリル系ポリマーを含有し、水酸基含有ポリマーとしてポリビニルアルコールを含有する、ダイセル化学社製の「ＰＡ−８２」：８０重量％（固形分３３．６重量％）に代えた以外は、前記実施例１と同様にして、記録媒体を作製した。
また、液体組成物から液性成分を除いた残部における含有量は、ポリマー複合体：ジルコニウム有機酸塩＝９４．１重量％：５．９重量％であった。
【００４７】
（比較例１）
ポリマー複合体に代えて、ポリビニルアルコール（日本合成化学社製、「ＫＬ−０５００」）：１０重量％を用いた以外は、前記実施例１と同様にして、記録媒体を作製した。
（比較例２）
ジルコニウム化合物の添加を省略した以外は、前記実施例１と同様にして、記録媒体を作製した。
【００４８】
２．評価
２−１．液体組成物の保存安定性評価
各実施例および各比較例で調製した液体組成物を、それぞれ、常温で１ヶ月間放置し、放置後の液体組成物の状態を目視にて観察した。その観察結果を、以下の基準に従って評価した。
〇：液体組成物に全くゲル化が認められない
△：液体組成物にゲル化が若干認められる
×：液体組成物に沈殿物が認められる
【００４９】
２−２．インク受容層の耐傷性評価
各実施例および各比較例で作製した記録媒体１０枚ずつに対して、それぞれ、インク受容層を、厚さ１ｍｍのアルミ板で擦った後、インク受容層の損傷の程度を目視にて観察した。その観察結果を、以下の基準に従って評価した。
◎：インク受容層の壊れ、剥がれが全く認められない
○：インク受容層の剥がれが若干認められるが、実使用上問題ない
△：インク受容層の剥がれが多く、実使用上若干問題がある
×：インク受容層が指で擦っただけで壊れ、実使用上問題がある
【００５０】
２−３．染料定着性の評価
各実施例および各比較例で作製した記録媒体１０枚ずつに対して、それぞれ、インクジェットプリンタ（セイコーエプソン社製、「ＰＭ９７０Ｃ」）で、カラー画像（人物）を印刷し、画像の状態を目視にて観察した。その観察結果を、以下の基準に従って評価した。
〇：画像に全くにじみがない
△：画像に若干のにじみはあるが、実使用上問題ない
×：画像に明らかなにじみがあり、実使用上問題がある
【００５１】
２−４．耐水性の評価
各実施例および各比較例で作製した記録媒体１０枚ずつに対して、それぞれ、インクジェットプリンタ（セイコーエプソン社製、「ＰＭ９７０Ｃ」）で、Ｙ、Ｍ、Ｃ、Ｒ、Ｇ、Ｂ、Ｂｋの文字を印刷し、その後、水中に３秒浸漬した後、自然乾燥させた。乾燥後、文字の状態を目視にて観察し、その観察結果を、以下の基準に従って評価した。
〇：染料の流れだしが全くない
△：染料の流れだしが若干あるが、判読可能
×：染料の流れ出しが多く、判読困難
これらの２−１〜２−４の評価試験の結果を、それぞれ、以下の表１に示す。
【００５２】
【表１】
2006062325.tif 000002
【００５３】
表１に示すように、各実施例で調製された液体組成物は、いずれも、保存安定性に優れ、形成されたインク受容層は、耐傷性、染料定着性および耐水性のいずれにおいても優れていた。
これに対して、比較例１で調製された液体組成物は、保存安定性に問題なく、形成されたインク受容層は、染料定着性にも問題はなかったが、ポリマー複合体に代わり、ポリビニルアルコールを含有しているため、インク受容層の耐水性および耐傷性が劣っていた。
また、比較例２で調製された液体組成物は、保存安定性に問題なく、形成されたインク受容層は、染料定着性にも問題はなかったが、架橋剤を含有しないため、インク受容層の耐傷性および耐水性が劣っていた。